(57)【要約】【課題】成形体の底部に限らず全体のヒケやボイドといった問題を解消することができるとともに気泡も発生しにくく、しかも一度に二枚の板状成形体を製造することができるポリアミド樹脂板状成形体の製造方法及び製造装置を提供する。【解決手段】重合性ラクタム液を型内に注型して重合することによりポリアミド樹脂板状成形体を製造する方法において、凹Ｖ字形状の第１型面３を有する下型１と、該第１型面３に適合する凸Ｖ字形状の第２型面４を有する上型を用い、該上型２を下型１との間に所定間隔をもって配置することで第１型面３と第２型面４との間にキャビティＣを形成し、該キャビティＣ内の重合性ラクタム液の重合を進行させ重合が十分に進行した時点で上型２にて重合性ラクタム液の加圧を開始し加圧下で更に重合を続け、重合が完了した後、上型２と下型１を分離して成形体５を脱型する。【選択図】図３
2008246708.tif 000002
【特許請求の範囲】
【請求項１】
実質上無水のω−ラクタムに少なくともアニオン重合触媒とアニオン重合開始剤とを加えた重合性ラクタム液を型内に注型した後、アニオン重合することによりポリアミド樹脂板状成形体を製造する方法において、凹Ｖ字形状の第１型面を有する下型と、該第１型面に適合する凸Ｖ字形状の第２型面を有する上型を用い、該上型を下型との間に所定間隔をもって配置することで第１型面と第２型面との間にキャビティを形成し、該キャビティ内の重合性ラクタム液の重合を進行させ重合が十分に進行した時点で上型にて重合性ラクタム液の加圧を開始し加圧下で更に重合を続け、重合が完了した後、上型と下型を分離して成形体を脱型することを特徴とするポリアミド樹脂板状成形体の製造方法。
【請求項２】
上型の自重がＡ、上型を重合性ラクタム液に浮かしたときの浮力をＦ、上型の吊り下げ荷重をＷとしたとき、重合性ラクタム液の重合が十分に進行して次式（Ａ−０．５Ｆ）≦Ｗ≦（Ａ＋２．５Ｆ）を満足したときに、上型を開放して上型の自重により重合性ラクタム液を加圧し、加圧下で重合を続けてなる請求項１記載のポリアミド樹脂板状成形体の製造方法。
【請求項３】
上型と下型との間に形成されたキャビティ内に重合性ラクタム液を注型して重合することによって成形体を製造するポリアミド樹脂板状成形体の製造装置において、凹Ｖ字形状の第１型面を有する下型と、該第１型面に適合する凸Ｖ字形状の第２型面を有する上型からなり、上型は少なくとも上下方向に可動に構成され、前記第１型面と第２型面との間に形成されるキャビティ内の重合性ラクタム液を加圧できるようになっているとともに上型を上昇させて成形体を脱型することができるよう構成してなることを特徴とするポリアミド樹脂板状成形体の製造装置。
【請求項４】
上型は上支持台に取り付けられて下型の上方に配置され、重合性ラクタム液の加圧時には上型を上支持台から開放して上型の自重で加圧するようにしてなる請求項３記載のポリアミド樹脂板状成形体の製造装置。
【発明の詳細な説明】
【技術分野】
【０００１】
本発明は重合性ラクタム液を金型内に注型し、金型内で重合させることにより成形体とするポリアミド樹脂成形体の製造方法及び製造装置に係り、詳しくは板状成形体を板表面のヒケや真空ボイドの発生、空気の吸い込みによる気泡を生じることのないように製造することのできる製造方法及び製造装置を提供する。
【背景技術】
【０００２】
注型ポリアミド樹脂成形体の製造方法は、金型を熱風炉で所定の温度になるまで加熱しておき、この金型を炉から取り出して重合性ラクタム液をこれに注入し、再び金型を熱風炉に入れてラクタムを重合している。しかし、この方法によると、成形体は重合過程で内部に気泡を含みやすい欠点があった。通常、重合性ラクタム液をアニオン重合する際、約１５％程度の体積収縮が発生する。この体積収縮が成形体内部に空洞欠陥を発生させる原因の一つになっていた。従来の注型ポリアミド樹脂成形体の製造方法においては、前述のような内部欠陥の発生を少なくすることが技術的に重要な課題となっていた。
【０００３】
このような成形体の内部欠陥を発生させないために、従来では重合性ラクタム液を加圧下で重合する方法が知られている。例えば、特許文献１には重合性ラクタム液が重合することによって粘度が最高に増加した時点でこれを加圧成形する方法が開示されている。
【０００４】
また、特許文献２には重合が進行する温度に保持された金型と重合が進行しない温度に保持された補助容器と断熱的に接続し、この補助容器に重合性ラクタム液を封入するとともにこれを不活性気体によって加圧し、重合性ラクタム液を常時金型に送り込むようにしてポリアミド成形体を加圧成形する方法が開示されている。
【０００５】
特許文献４では板状成形体を製造する金型に重合性ラクタム液を流入させることのできる空洞部を設けて、重合の際のキャビティにおける重合収縮に応じてラクタム液を前記空洞部から補充し底部で発生するボイドや表面のヒケの発生を防止する技術が開示されている。
【０００６】
【特許文献１】特公昭４０−１６１５３号公報
【特許文献２】特公昭３９−２５２０２号公報
【特許文献３】特開平９−２０１８３２号公報
【特許文献４】特開２００４−２５５７４７号公報
【発明の開示】
【発明が解決しようとする課題】
【０００７】
金型に重合性ラクタム液を注型し、重合が進み始めると、粘度が上昇するとともに重合、結晶化に伴って１５％程度の収縮が起きる。金型の上部においては重合性ラクタム液の液面が下がることによって収縮した分が補われるので問題はないが、キャビティの底部においては減圧状態となり、真空ボイド、金型の隙間からの空気の吸い込みによる気泡、板表面のヒケ（厚み不足）などが発生する。このようなボイド、気泡、ヒケが発生すると所定のサイズの製品が得られず不良となってしまう。
【０００８】
例えば、特許文献４に開示されているような金型を用いて成形を行うことによって、キャビティの底部において発生する重合収縮によるヒケやボイドを幾分緩和することができるが、成形体の大きさが大きくなると前記のような問題を十分に解消することができない、また、気泡はラクタム液中を徐々に上昇して上部から排出されるが、ラクタム液中を板状成形体の長さ分上昇するのにはかなりの時間を要し完全に抜けきらない場合も発生することから、更なる改善が求められるものであった。
【０００９】
そこで本発明では、成形体の底部に限らず全体のヒケやボイドといった問題を解消することができるとともに気泡も発生しにくく、しかも一度に二枚の板状成形体を製造することができるポリアミド樹脂板状成形体の製造方法及び製造装置の提供を目的とする。
【課題を解決するための手段】
【００１０】
以上のような目的を達成するために本発明の請求項１では、実質上無水のω−ラクタムに少なくともアニオン重合触媒とアニオン重合開始剤とを加えた重合性ラクタム液を型内に注型した後、アニオン重合することによりポリアミド樹脂板状成形体を製造する方法において、凹Ｖ字形状の第１型面を有する下型と、該第１型面に適合する凸Ｖ字形状の第２型面を有し、下型との間にＶ状のキャビティを形成する上型とからなる金型を用い、該上型を下型との間に所定間隔をもって配置することで第１型面と第２型面との間にキャビティを形成し、該キャビティ内の重合性ラクタム液の重合を進行させ重合が十分に進行した時点で上型にて重合性ラクタム液の加圧を開始し加圧下で更に重合を続け、重合が完了した後、上型と下型を分離して成形体を脱型することを特徴とする。
【００１１】
請求項２では、上型の自重がＡ、上型を重合性ラクタム液に浮かしたときの浮力をＦ、上型の吊り下げ荷重をＷとしたとき、重合性ラクタム液の重合が十分に進行して次式（Ａ−０．５Ｆ）≦Ｗ≦（Ａ＋２．５Ｆ）を満足したときに、上型を開放して上型の自重により重合性ラクタム液を加圧し、加圧下で重合を続けてなる請求項１記載のポリアミド樹脂板状成形体の製造方法としている。
【００１２】
請求項３では、上型と下型との間に形成されたキャビティ内に重合性ラクタム液を注型して重合することによって成形体を製造するポリアミド樹脂板状成形体の製造装置において、凹Ｖ字形状の第１型面を有する下型と、該第１型面に適合する凸Ｖ字形状の第２型面を有する上型からなり、上型は少なくとも上下方向に可動に構成され、前記第１型面と第２型面との間に形成されるキャビティ内の重合性ラクタム液を加圧できるようになっているとともに上型を上昇させて成形体を脱型することができるよう構成してなることを特徴とする。
【００１３】
請求項４では、上型は上支持台に取り付けられて下型の上方に配置され、重合性ラクタム液の加圧時には上型を上支持台から開放して上型の自重で加圧するようにしてなる請求項３記載のポリアミド樹脂板状成形体の製造装置としている。
【発明の効果】
【００１４】
請求項１では、Ｖ状のキャビティを有する金型にて重合性ラクタム液の成形を行っており、まず、成形時における重合性ラクタム液の高さは、垂直に立てた状態で成形を行う金型を用いた場合が板状成形体の一辺に等しくなるのと比べて大幅に小さくなり、ラクタム液中に混ざりこんだ空気は短時間で金型面に到達する。次に、金型が傾斜しているので後は金型面に沿って上昇し最終的に外気へ放出される。仮に金型面に気泡が残ったとしても成形体の表面になるので研摩などで手直しすることができ、成形体の内部に気泡が残ってしまう場合と比べると改善されているということができ、上型で加圧しながら重合することから製品にヒケや気泡の発生も少ない。また、Ｖ状のキャビティを形成することで一度に２枚の板状成形体を成形することができる。
【００１５】
請求項２では、上型を上支持台に固定配置され、上型の吊り下げ荷重を測定できるようになっており、上型の吊り下げ荷重をＷ、上型自身の自重をＡ、上型を重合性ラクタム液に浮かせたときの浮力をＦとするとき、上型の吊り下げ荷重Ｗが（Ａ−０．５Ｆ）≦Ｗ≦（Ａ＋２．５Ｆ）の式を満たす数値になったときに、上型を上支持台から開放するとなっているが、重合性ラクタム液の重合が進行して上型の自重がかかっても上型を支えることができる程度になったタイミングで上型を開放して加圧を開始し、製品のヒケやボイドの発生を防止するものであり、粘度が適当な数値に到達したのを簡便に検知することができる。
【００１６】
請求項３の製造装置は、凹Ｖ字形状の第１型面を有する下型と、該第１型面に適合する凸Ｖ字形状の第２型面を有する上型からなり、上型は少なくとも上下方向に可動に構成された製造装置であり、請求項１と同様に重合性ラクタム液に混ざりこんだ空気を短時間で排出することができ、上型で加圧しながら重合を行うことから製品のヒケや気泡の発生を防止することができる。また、Ｖ状のキャビティを形成することで一度に２枚の板状成形体を成形することができる。
【００１７】
請求項４の製造装置によると、上型を上支持台に着脱可能に取り付けて、重合性ラクタム液の重合が十分に進行したときに上支持台から上型を開放して上型の自重で重合性ラクタム液を加圧しながら重合を進行させるといった方法を採る。上支持台と上型とをロードセルを介して取り付ける等の構成を採ることによって、上型にかかる荷重を簡便に測定でき、上型を開放するタイミングを容易に検知することができる。
【発明を実施するための最良の形態】
【００１８】
図１は本発明のポリアミド樹脂板状成形体の製造装置の例を示す正面図である。これによると、図１では下型１と上型２をそれぞれ製造装置２０の所定個所に設置している。本発明で用いる下型１は図１にも示すように、凹Ｖ字形状の第１型面を有しており、一方上型１は前記下型１の凹Ｖ字形状と適合する凸Ｖ字形状の第２型面を有している。この第１型面と第２型面とを嵌めあうことによってＶ状のキャビティＣが形成される。本発明ではこのＶ状のキャビティＣを使用して１度に２枚のポリアミド樹脂板状成形体を成形するものである。
【００１９】
注型ポリアミド樹脂成形体を製造する際に原料に含まれる空気が残ったまま重合して成形体となり、成形体の内部にボイド等が発生するという問題があった。従来、板状成形体の製造は金型を垂直に立てた状態で行っており、原料である重合性ラクタム液中に含まれた空気は放置しておくことによって原料の上方へ抜けるが、重合性ラクタム液程度の粘度であると空気は徐々にしか移動することができず、成形体の高さ方向の距離を通過して空気が完全に抜いてしまうのは困難であった。
【００２０】
本発明で使用するようなＶ状のキャビティＣにてポリアミド樹脂板状成形体を製造することによって、重合性ラクタム液中に含まれた空気は重合性ラクタム液を板状成形体のほぼ厚み分の短い距離だけ通過すればよく、原料中の空気を抜きやすい。金型を完全に水平に寝かした状態にするとより空気は抜けやすくなるが、上側の型面に到達した後にその場に滞留してしまう空気がどうしても発生し、成形体表面のボイドとなってしまう。しかし、角度をつけておくことで型面に沿って上方に抜けていくので、成形体表面のボイドの発生も低減することができる。
【００２１】
図１に示す製造装置２０では下型１を設置固定した下支持台２１の上に支柱２２が直立状態で固定され、更に支柱２２の上端には上支持台２３が固定されている。上支持台２３には昇降手段２４を介在して上型２が下型１と対面するように取り付けられており、上支持台２３に対して上下動して下型１と嵌合可能になっている。
【００２２】
上型２の上下動は、昇降手段２４によって行い、例えば原動機の駆動により基板に支持されていたボールネジを回転させ上型２を上下方向へ往復動させるといった方法をあげることができる。上限の停止はリミットスイッチにより行うことができる。
【００２３】
上型２は昇降手段２４により昇降する可動バー２５にロック機構を介して設置されており、該ロック機構は上型を可動バー２５に対して固定し、あるいはこれを開放することができる。ロック機構を開放することにより、上型２は自重によって下方へ落下する状態となる。また、可動バー２５と上型２との間にロードセル２６を介しており、前記ロック機構を作動させた状態でこのロードセル２６によって上型２の吊り下げ荷重を測定できるようになっている。
【００２４】
図１〜図４は本発明に係るポリアミド樹脂板状成形体の製造方法の製造工程を示す図であり、まず、下型１と上型２ともに１５０〜１７０℃に加熱した状態にし、上型２を上昇させて下型１を開口させる（図１）。次いで下型１に所定量の重合性ラクタム液を注型する（図２）。
【００２５】
重合性ラクタム液は、ω−ラクタムを脱水タンク内において減圧下で脱水して実質上無水の状態にした後、窒素などの不活性気体で置換される。脱水タンクの中のω−ラクタムは、計量されて２つの注型タンクへ入れられ、その後所定量のアニオン重合触媒がω−ラクタムの入った一方の注型タンクに、また所定量のアニオン重合開始剤がω−ラクタムの入った他方の注型タンクに投入される。注型は各注型タンクから排出されミキシング部で混合撹拌された重合性ラクタム液を１５０〜１７０℃に温度調節した下型に注型する。
【００２６】
重合性ラクタム液が注型された下型１に向かって上型２を加工させて下型１の凹Ｖ字形状を有する第１型面３と、凸Ｖ字形状を有する第２型面４とを嵌合接近させることでＶ状のキャビティＣを形成する（図３）。その時上型２は下型１内に注型した重合性ラクタム液に浸かった状態になるが、上型２はロック機構にて可動バー２５にロックされた状態である。この状態で加熱を続けて重合性ラクタム液の重合を進行させる。
【００２７】
上型２の吊り下げ荷重は重合性ラクタム液からの浮力がかかるので上型２の自重よりも小さくなっている。重合が進行するにつれて重合性ラクタム液の重合収縮及び結晶化収縮により上型を引き付ける力が発生する。上型が引き付けられると上型２の吊り下げ荷重が自重を超えて急激に上昇する。本発明では、そのタイミングで上型２から重合途中の成形体に対して荷重をかけることによって成形体のヒケの発生を防止することができ良好な表面を有する成形体とすることができる。
【００２８】
成形体に加圧を開始するべき重合性ラクタム液の重合収縮及び結晶化収縮による上型２の引き付けが大きくなるタイミングは、ロードセル２６での上型２にかかっている吊り下げ荷重の数値の変化によって検知することができ、上型２の吊り下げ荷重をＷとし、上型２の自重をＡとし、浮力をＦとすると（Ａ−０．５Ｆ）≦Ｗ≦（Ａ＋２．５Ｆ）の式を満たしたときに重合性ラクタム液への加圧を開始する。重合性ラクタム液への加圧は、ロック機構を解除することによって上支持台２０から上型２を開放して下方へ落下させることによって上型２の自重で重合性ラクタム液の加圧を行うことができる。加圧状態にして更に重合を進行させる。そうすることによって、重合性ラクタム液は上型２により加圧されているので、更に結晶化が進行し、成形体の体積が徐々に収縮しても内部に空洞欠陥を持たない均一な厚みの成形体に仕上げることができる。
【００２９】
上型２の吊り下げ荷重Ｗが（Ａ−０．５Ｆ）≦Ｗ≦（Ａ＋２．５Ｆ）の範囲を下回る状態で上型２を落下させて加圧を開始すると、重合性ラクタム液が重合初期で粘度が十分に上昇していないために流動して成形体の厚みが不足する。一方、（Ａ−０．５Ｆ）≦Ｗ≦（Ａ＋２．５Ｆ）の範囲を超えると加圧のタイミングがずれて加圧さていない状態で重合性ラクタム液の結晶化が進んで大きく体積収縮するために、加圧が不十分になって成形体内部に空洞欠陥が発生するばかりでなく、成形体の外観に凹部が発生しやすくなる。
【００３０】
重合が完了しても、下型１と上型２の温度を一定にし、上型を上昇させて重合した成形体５を金型から取り出す（図４）。１０ｇ／ｋｇ以下の比湿を維持しながら重合を終えると、成形体の上面には未反応の液状モノマーが残存することがなく、外観の良好なポリアミド樹脂板状成形体５を得ることができる。
【００３１】
取り出した成形体は図５に示すようにＶ字形状となっているのでコーナー部分に沿って切断し２枚の板状成形体を得ることができる。
【００３２】
本発明で使用する上記ω−ラクタムは、実質上無水のα−ピペリドン、ε−カプロラクタム、ω−ラウロラクタム、ω−エナントラクタム、ω−カプリルラクタム、ω−デカノラクタム、ω−ウンデカノラクタム等あるいはこれらの２種以上の混合物であり、工業的に有利なラクタムはε−カプロラクタムとω−ラウロラクタムである。
【００３３】
また、本発明で使用するアニオン重合触媒は、水素化ナトリウム、水素化リチウム、ナトリウム、カリウム等の公知のω−ラクタムの重合触媒を使用することができ、その添加量はω−ラクタムに対して０．１〜２．０モル％である。そして、アニオン重合開始剤としては、例えばＮ−アセチル−ε−カプロラクタム、イソシアネート、ジイソシアネート、尿素誘導体、ウレタン、イソシアヌレート誘導体であり、その添加量はω−ラクタムに対して０．０５〜１．０モル％の範囲内であることが好ましい。
【００３４】
上記製造方法では、アニオン重合触媒をω−ラクタムに添加し溶解した後、アニオン重合開始剤を注型時または注型後に添加混合する方法、またはアニオン重合触媒を含むω−ラクタムとアニオン重合開始剤を注型時または注型後に添加混合する方法、またはアニオン重合触媒を含むω−ラクタムとアニオン重合開始剤を含むω−ラクタムとを注型時または注型後に添加混合する方法によって調整する。また、ω−ラクタムの重合は１００〜２１０℃の温度で実施可能であるが、好ましくは１３０〜１８０℃である。
【００３５】
また、本発明方法を実施するに際して、上記成分以外に重合を阻害しない油類、ワックス、ステアリン酸亜鉛、ステアリン酸カルシウム等の滑剤や、カーボン繊維、ウォラストナイト等の補強材を添加することも可能である。
【実施例】
【００３６】
（実施例）
脱水タンクの中で脱水されたε−カプロラクタムを一方の注型タンクへ１０ｋｇ、他方の注型タンクへ１０ｋｇ入れた後、一方のタンクへ水素化ナトリウム（６２．５％油性）を添加して溶解させ、更に他方の注型タンクへ４５ｇのトリフェニルイソシアヌレートを添加した。この間、注型タンク内を大気圧下で窒素を流しつつ、更に重合性ラクタム液を１２５℃まで昇温しながらミキシングした。
【００３７】
凹Ｖ字形状の第１型面を有する下型と凸Ｖ字形状の第２型面を有する上型を成形機に設置し、それぞれの温度を１６９℃と１６７℃に調整して型を加熱した。上型の温度は表面温度計を用い、下型は外壁に貼り付けた温度センサーにより測定した。また、このときの部屋の湿度を空調機により所定値に調節した。その後、ミキシングした重合性ラクタム液を下型に流し込んだ後、所定温度に調整した上型を下降させて下型の凹Ｖ字形状の第１型面に上型の凸Ｖ字形状の第２型面を嵌合して、上型と下型との間にＶ状のキャビティを形成した状態で重合を開始した。このとき、上型は上支持台にロックされている。
【００３８】
上型２の吊り下げ荷重は、下型と嵌合した直後では浮力により上型の自重より小さくなっているが、重合が進行すると上型２の自重を超えて急激に上昇する。上型２の吊り下げ荷重がその自重に達した時点でロック機構を開放して上型を自重により下方へ落下させ、加圧状態にして重合を更に進行させた。重合を終えると上型を上昇させて成形体を取り出し、Ｖ状の角部で切断して２枚の板状成形体とした。
【００３９】
得られた成形体はヒケや気泡等の欠陥のない良好なものであった。
【００４０】
（比較例）
比較例では重合途中における上型を開放することによる自重での加圧を行わなかった以外は実施例と全く同様にして重合を完了し、金型から取り出したＶ状の成形体を角部で切断して２枚の板状成形体とした。
【００４１】
得られた成形体は、製品表面全体に不均一なヒケが生じ、狙いの厚みの製品が得られなかった。また、成形時の底部付近に気泡の発生が見られた。
【産業上の利用可能性】
【００４２】
重合性ラクタム液を金型内で重合させて板状成形体を製造するモノマーキャスティングナイロンの製造に利用することができる。
【図面の簡単な説明】
【００４３】
【図１】本発明のポリアミド樹脂板状成形体の製造装置の正面図である。
【図２】図１において下型に重合性ラクタム液を注型したところの正面図である。
【図３】重合性ラクタム液を注型した下型に上型を降下させたところの正面図である。
【図４】重合完了後に上型を上昇させたところの正面図である。
【図５】脱型したＶ状の成形体の斜視図である。
【符号の説明】
【００４４】
１    下型
２    上形
３    第１型面
４    第２型面
５    成形体
２０  製造装置
２１  下支持台
２２  支柱
２３  上支持台
２４  昇降手段
２５  可動バー
２６  ロードセル
Ｃ    キャビティ
【図１】
2008246708.tif 000003
【図２】
2008246708.tif 000004
【図３】
2008246708.tif 000005
【図４】
2008246708.tif 000006
【図５】
2008246708.tif 000007